(57)【要約】【課題】材料選択の幅が広く、経済性を悪化させることなく、インクの吐出面の平坦性を確保することができ、インクの吐出特性を安定的に維持できるようにしたインクジェットヘッドを製造できるようにする。【解決手段】発熱抵抗体１３を配した基板１４上に、後工程で溶解可能な樹脂を積層してインク液室の形状パターンの溶解樹脂層２１とし、この溶解樹脂層２１上に、ドライフィルム化した樹脂を真空ラミネートして加圧することによって被覆樹脂層２２とし、この被覆樹脂層２２に、ノズルを形成してインク吐出部材とするとともに、溶解樹脂層２１を溶出して、インク液室を形成する。【選択図】図７
2006137065.tif 000002
【特許請求の範囲】
【請求項１】
ノズルから吐出すべき液体を収容する液室と、
前記ノズルを形成した液体吐出部材と、
前記液室中の液体にエネルギーを付与するエネルギー発生素子と
を備え、
前記エネルギー発生素子により、前記液室内の液体を前記ノズルから液滴として吐出する液体吐出ヘッドの製造方法であって、
前記エネルギー発生素子を配した基板上に、後工程で溶解可能な樹脂を積層して、溶解樹脂層とする第１工程と、
前記エネルギー発生素子上で、前記溶解樹脂層を前記液室の形状パターンに形成する第２工程と、
前記液室の形状パターンに形成された前記溶解樹脂層上に、ドライフィルム化した樹脂を積層して、被覆樹脂層とする第３工程と、
前記被覆樹脂層に、前記ノズルを形成して、前記液体吐出部材とするとともに、前記溶解樹脂層を溶出して、前記液室を形成する第４工程と
を含むことを特徴とする液体吐出ヘッドの製造方法。
【請求項２】
請求項１に記載の液体吐出ヘッドの製造方法において、
前記第１工程は、前記エネルギー発生素子を配した基板上に、後工程で溶解可能なポジ型レジストの感光性樹脂を積層して、前記溶解樹脂層とする
ことを特徴とする液体吐出ヘッドの製造方法。
【請求項３】
請求項１に記載の液体吐出ヘッドの製造方法において、
前記第３工程は、前記液室の形状パターンに形成された前記溶解樹脂層上に、ドライフィルム化した感光性樹脂を積層して、前記被覆樹脂層とする
ことを特徴とする液体吐出ヘッドの製造方法。
【請求項４】
請求項１に記載の液体吐出ヘッドの製造方法において、
前記第３工程で積層するドライフィルム化した樹脂は、溶媒可溶型の常温で固体状の樹脂であり、ドライフィルム化した樹脂中の残留溶媒が０〜１０ｗｔ％である
ことを特徴とする液体吐出ヘッドの製造方法。
【請求項５】
請求項１に記載の液体吐出ヘッドの製造方法において、
前記第３工程は、前記液室の形状パターンに形成された前記溶解樹脂層上に、ドライフィルム化した樹脂を積層して、真空ラミネートする工程と、真空ラミネートした樹脂を加圧する工程と
を含むことを特徴とする液体吐出ヘッドの製造方法。
【請求項６】
請求項１に記載の液体吐出ヘッドの製造方法において、
前記第３工程は、前記液室の形状パターンに形成された前記溶解樹脂層上に、ドライフィルム化した樹脂を積層して、真空度１．３３〜１３３０Ｐａで真空ラミネートする工程と、真空ラミネートした樹脂を圧力０．１〜５ＭＰａで加圧する工程と
を含むことを特徴とする液体吐出ヘッドの製造方法。
【請求項７】
請求項１に記載の液体吐出ヘッドの製造方法において、
前記第３工程は、前記液室の形状パターンに形成された前記溶解樹脂層上に、ドライフィルム化した樹脂を積層して、真空ラミネートする工程と、真空ラミネートした樹脂を加熱しながら加圧する工程と
を含むことを特徴とする液体吐出ヘッドの製造方法。
【請求項８】
請求項１に記載の液体吐出ヘッドの製造方法において、
前記第３工程は、前記液室の形状パターンに形成された前記溶解樹脂層上に、ドライフィルム化した樹脂を積層して、真空ラミネートする工程と、真空ラミネートした樹脂を温度３５〜１５０℃で加熱しながら加圧する工程と
を含むことを特徴とする液体吐出ヘッドの製造方法。
【請求項９】
請求項１に記載の液体吐出ヘッドの製造方法において、
前記第３工程は、前記液室の形状パターンに形成された前記溶解樹脂層上に、ドライフィルム化した樹脂を積層して、真空度１．３３〜１３３０Ｐａで真空ラミネートする工程と、真空ラミネートした樹脂を温度３５〜１５０℃で加熱しながら圧力０．１〜５ＭＰａで加圧する工程と
を含むことを特徴とする液体吐出ヘッドの製造方法。
【請求項１０】
請求項１に記載の液体吐出ヘッドの製造方法において、
前記第３工程は、前記液室の形状パターンに形成された前記溶解樹脂層上に、ドライフィルム化した感光性樹脂を積層して、前記被覆樹脂層とし、
前記第４工程は、前記被覆樹脂層に、フォトリソグラフィーを用いて前記ノズルを形成して、前記液体吐出部材とするとともに、前記溶解樹脂層を溶出して、前記液室を形成する
ことを特徴とする液体吐出ヘッドの製造方法。
【発明の詳細な説明】
【技術分野】
【０００１】
本発明は、液室内の液体を吐出するためのノズルを形成した液体吐出部材を備える液体吐出ヘッドの製造方法に係るものであり、詳しくは、液体吐出部材における液体の吐出面の平坦性を確保し、液体の吐出特性を安定的に維持できるようにした技術に関するものである。
【背景技術】
【０００２】
従来から、インクジェットプリンタのインクジェットヘッド（液体吐出ヘッドの一種）に関する技術として、エネルギー発生素子により、インク液室内のインクをノズルからインク液滴として吐出し、インクの吐出面に対向して配置された印画紙等の被記録媒体上に着弾させ、略円形のドットを縦横に形成することで点画とし、文字や画像等を表現する技術が知られている。
【０００３】
ここで、インクの吐出方式には、エネルギー発生素子として発熱抵抗体を使用し、熱エネルギーを用いてインクを吐出させるサーマル方式や、エネルギー発生素子としてピエゾ素子を使用し、振動板を変形させてインクを吐出させるピエゾ方式等が知られているが、いずれの方式であっても、インク液室内のインクは、インク吐出部材に形成されたノズルから吐出されることとなる。
【０００４】
そして、このようなインク吐出部材を備えるインクジェットヘッドの製造方法として、例えば、エネルギー発生素子を配した基板上に、後工程で溶解可能な樹脂を積層して溶解樹脂層とする工程と、この溶解樹脂層をインク液室の形状パターンに形成する工程と、インク液室の形状パターンに形成された溶解樹脂層上に、樹脂溶液を塗布して被覆樹脂層とする工程と、被覆樹脂層にノズルを形成してインク吐出部材とするとともに、被覆樹脂層の下の溶解樹脂層を溶出してインク液室を形成する工程とによって製造する技術が知られている。
【０００５】
図１０は、このような従来のインクジェットヘッドの製造方法における１つの工程を示す図である。
すなわち、図１０は、インク液室の形状パターンに形成された溶解樹脂層２１上に樹脂溶液を塗布して被覆樹脂層２４とする工程を示している。
【０００６】
ここで、溶解樹脂層２１は、図１０（ａ）に示すように、エネルギー発生素子として発熱抵抗体１３を配した基板１４上に、後工程で溶解可能な樹脂を積層してインク液室の形状パターンに形成したものである。また、基板１４は、スピンコータの基板ホルダー３４にセットされ、真空チャックや固定金具（いずれも図示せず）等で固定された状態となっている。
【０００７】
このような溶解樹脂層２１上に樹脂溶液を塗布するには、最初に、基板ホルダー３４を必要な回転数で回転させる。この際、基板ホルダー３４の回転数は、被覆樹脂層２４として必要な膜厚が得られるような回転数としておく。そして、基板ホルダー３４を回転させながら、図１０（ａ）に示すように、溶解樹脂層２１上に、樹脂溶液を塗布（スピンコート）して被覆樹脂層２４を形成する。
【０００８】
ところが、図１０（ｂ）に示すように、溶解樹脂層２１は、基板１４上の部分部分に複数形成されているので、樹脂溶液をスピンコートすると、形成された被覆樹脂層２４の表面にうねりが発生するようになる。すなわち、溶解樹脂層２１が形成された基板１４上に樹脂溶液をスピンコートすると、下地である溶解樹脂層２１の存在の有無が膜厚に影響を及ぼし、図１０（ｂ）に示すように、被覆樹脂層２４の表面が凹凸状にうねってしまうのである。
【０００９】
そのため、形成された被覆樹脂層２４において、隣接するそれぞれの溶解樹脂層２１同士の距離が長い部分での膜厚ｔ１と、その距離が短い部分での膜厚ｔ２とが異なるようになる。すると、溶解樹脂層２１上における被覆樹脂層２４の厚さがばらつくだけでなく、被覆樹脂層２４の表面が傾斜面となってしまう。そして、その結果、インクの吐出面の平坦性が確保されないこととなり、インクの吐出特性が安定しないという問題が生ずるようになる。
【００１０】
すなわち、図１０に示すようにして被覆樹脂層２４を形成した後は、被覆樹脂層２４にノズルを形成してインク吐出部材とするとともに、溶解樹脂層２１を溶出してインク液室を形成する。そして、基板１４をダイシングブレードによって切り出す等の工程を経てインクジェットヘッドが製造される。そのため、被覆樹脂層２４の表面の傾斜は、そのままインク吐出部材のノズルにおける吐出面の傾斜となり、インクの吐出特性に悪影響を及ぼすのである。
【００１１】
図１１は、このような従来の方法によって製造されたインクジェットヘッドの一部を拡大して示す断面図である。
図１１に示すインクジェットヘッド１１は、図１０に示すＡ部の被覆樹脂層２４にノズル１８を形成してインク吐出部材１７とするとともに、溶解樹脂層２１（図１０参照）を溶出してインク液室１２を形成し、基板１４を切り出すことによってインクジェットヘッド１１としたものである。
【００１２】
そして、このインクジェットヘッド１１は、発熱抵抗体１３によってインク液室１２内のインクを急速に加熱すると、発熱抵抗体１３上に気泡が発生し、インク液室１２内のインクが微少量（例えば、数ピコリットル）だけインク液滴となり、インク吐出部材１７に形成されたノズル１８から吐出される。
【００１３】
ここで、インクジェットヘッド１１によって高品位な画像を得るためには、ノズル１８から吐出されるインク液滴が常に同じ体積であり、同じ速度で同じ方向に吐出されることが必要となる。そして、そのためには、発熱抵抗体１３とノズル１８との距離を短くすることが好ましい。また、この距離がインク液滴の体積を決定するため、この距離を正確で一定に設定する必要もある。
【００１４】
そこで、発熱抵抗体１３による気泡の発生方向と、ノズル１８からのインク液滴の吐出方向とがほぼ同じである、いわゆるフェースシュート型のインクジェットヘッド１１においては、通常、図１１に示すように、中間のインク液室１２を介して、発熱抵抗体１３の直上にノズル１８を対向させて位置させることにより、発熱抵抗体１３とノズル１８との距離を短くしている。
【００１５】
ところが、図１０に示す従来の製造方法では、インク液室１２となる部分に溶解樹脂層２１を形成するため、上記した通り、インク吐出部材１７となる被覆樹脂層２４の表面が傾斜面となってしまう。そして、この傾斜面にノズル１８が形成されると、ノズル１８の周囲におけるインク吐出部材１７の厚みが異なるようになる。すなわち、図１１に示すように、ノズル１８の周辺にうねりが発生し、断面右側の高さＨ１と断面左側の高さＨ２とが異なるノズル１８が形成されてしまうのである。
【００１６】
このような断面形状のノズル１８であると、安定したインク液滴の吐出ができず、吐出されたインク液滴の飛翔方向が曲げられてしまう。すると、印画紙等における着弾位置にずれが生じることとなり、印画品質が悪化する。すなわち、図１０に示す従来の方法で製造されたインクジェットヘッド１１（図１１参照）は、ノズル１８の周辺にうねりが発生し、インクの吐出特性に悪影響を与えることが確認されているのである。なお、図１０に示す製造方法では、ソルベントコートの１つ方法であるスピンコートで被覆樹脂層２４を形成しているが、スピンコート以外のソルベントコートであっても同様の問題が発生することは言うまでもない。
【００１７】
そこで、上記のような問題点に鑑み、被覆樹脂層２４の表面が傾斜面とならないようにするインクジェットヘッドの製造方法が知られている。すなわち、被覆樹脂層２４となる樹脂溶液の溶媒に対する樹脂の濃度が被覆樹脂層２４の平坦性を確保する上で重要なファクターとなっていることを見い出し、この樹脂の濃度を特定の範囲内に規定した技術である（例えば、特許文献１参照）。
【特許文献１】特開平６−２８６１４９号公報
【００１８】
上記の特許文献１に記載の技術は、被覆樹脂層２４となる樹脂溶液の濃度を３０〜７０ｗｔ％とするものである。そして、インクジェットヘッドの製造方法としては、発熱抵抗体１３を配した基板１４上に、インク液室１２の形状パターンの溶解樹脂層２１を形成する工程と、エポキシ樹脂を主成分とする樹脂を溶媒に濃度が３０〜７０ｗｔ％となるように溶解し、この樹脂溶液を溶解樹脂層２１上にソルベントコートすることによって被覆樹脂層２４を形成する工程と、被覆樹脂層２４にノズル１８を形成する工程と、溶解樹脂層２１を溶出する工程とを含んでいる。
【００１９】
上記の特許文献１に記載の技術によれば、樹脂溶液の濃度を３０〜７０ｗｔ％とすることにより、被覆樹脂層２４の表面の平坦性が確保される。そのため、発熱抵抗体１３とノズル１８との距離を正確に形成することが可能で、製造上のばらつきもなく、高画質な印画を行うことができるとされている。
【００２０】
また、上記の特許文献１に記載の技術との関連で、被覆樹脂層２４を形成する樹脂の溶媒として、キシレン等の非極性溶媒を採用することにより、樹脂溶液を溶解樹脂層２１上にソルベントコートした際に、溶媒で溶解樹脂層２１を溶解しないようにする技術も知られている（例えば、特許文献２参照）。
【特許文献２】特開平７−２１４７８３号公報
【００２１】
さらに、上記の特許文献１に記載の技術と同様に、被覆樹脂層２４の表面の平坦性を確保する技術として、基板１４上の部分部分に形成される溶解樹脂層２１の他に、ダミー樹脂層を形成することにより、溶解樹脂層２１及びダミー樹脂層上に形成される被覆樹脂層２４を平坦化する技術も知られている（例えば、特許文献３、特許文献４及び特許文献５参照）。
【特許文献３】特開平９−１８０９号公報
【特許文献４】特開平１０−１５７１５０号公報
【特許文献５】特開平１１−１３８８１７号公報
【発明の開示】
【発明が解決しようとする課題】
【００２２】
しかし、上記の特許文献１に記載の技術では、被覆樹脂層２４を形成する樹脂を適当な溶媒（有機溶剤）で樹脂溶液とし、これをソルベントコート等の方法で塗布するので、下地として溶解樹脂層２１が存在する場合には、溶解樹脂層２１を溶解することがないように、溶媒の選定が非常に限られるとともに、使用できる樹脂の種類も限定されてしまうという問題がある。
【００２３】
一方、上記の特許文献２に記載の技術は、ソルベントコートする際に、溶解樹脂層２１を溶解しないように、非極性溶媒を採用することとしたものであるが、キシレン等の非極性溶媒は、環境汚染物質であり、人体に対する健康被害の影響も考えられることから、使用材料として問題がある。
【００２４】
また、上記の特許文献３、特許文献４及び特許文献５の技術は、平坦性が必要な部分に合わせて溶解可能な樹脂からなるダミー樹脂層を形成することにより、被覆樹脂層２４の平坦化を達成しようとしているので、ダミー樹脂層の形成領域が必要となり、基板１４となるシリコン・ウエハーが大きくなってしまう。そのため、シリコン・ウエハー１枚当たりで切り出すことができるインクジェットヘッドが少なくなり、コスト上昇を招いて経済性が悪化するという問題がある。
【００２５】
したがって、本発明が解決しようとする課題は、被覆樹脂層の材料選択の幅が広く、しかも、経済性を悪化させることなく、液体の吐出面の平坦性を確保することができ、液体の吐出特性を安定的に維持できるようにした液体吐出ヘッドの製造方法を提供することである。
【課題を解決するための手段】
【００２６】
本発明は、以下の解決手段によって、上述の課題を解決する。
本発明の１つである請求項１に記載の発明は、ノズルから吐出すべき液体を収容する液室と、前記ノズルを形成した液体吐出部材と、前記液室中の液体にエネルギーを付与するエネルギー発生素子とを備え、前記エネルギー発生素子により、前記液室内の液体を前記ノズルから液滴として吐出する液体吐出ヘッドの製造方法であって、前記エネルギー発生素子を配した基板上に、後工程で溶解可能な樹脂を積層して、溶解樹脂層とする第１工程と、前記エネルギー発生素子上で、前記溶解樹脂層を前記液室の形状パターンに形成する第２工程と、前記液室の形状パターンに形成された前記溶解樹脂層上に、ドライフィルム化した樹脂を積層して、被覆樹脂層とする第３工程と、前記被覆樹脂層に、前記ノズルを形成して、前記液体吐出部材とするとともに、前記溶解樹脂層を溶出して、前記液室を形成する第４工程とを含むことを特徴とする。
【００２７】
上記の発明においては、溶解樹脂層上に、ドライフィルム化した樹脂を積層して被覆樹脂層とするので、被覆樹脂層、ひいては液体吐出部材の平坦性が確保される。また、ドライフィルム化した樹脂を積層すれば、溶解樹脂層を溶解させることがないので、被覆樹脂層の材料選択の幅が広くなる。さらに、ダミー樹脂層を形成する必要がないので、製造工程を短縮化することができ、しかも、経済性に優れたものとなる。
【００２８】
そして特に、ドライフィルム化した樹脂を積層して真空ラミネートし、真空ラミネートした樹脂を加熱しながら加圧することにより、溶解樹脂層上に被覆樹脂層を高度に密着させることができる。すると、被覆樹脂層、ひいては液体吐出部材の平坦性が一層向上するだけでなく、エネルギー発生素子とノズルとの距離を極めて高い精度で、ばらつきなく短くすることができるようになる。
【発明の効果】
【００２９】
本発明の液体吐出ヘッドの製造方法によれば、溶解樹脂層を溶解させることがなく、溶解樹脂層に与えるダメージを最小限にすることができるので、被覆樹脂層の材料選択の幅が広くなり、最適な樹脂材料で液体吐出ヘッドを製造することができるようになる。しかも、安全上、環境上及び人体への影響上から問題視されるような溶媒の使用量を最小限とすることができるので、液体吐出ヘッドの製造時における環境及び人体に対するリスクを低減させることができる。
【００３０】
さらに、液体吐出部材の平坦性が確保されるとともに、エネルギー発生素子とノズルとの距離を極めて高い精度で、ばらつきなく短くすることができるので、液体の吐出特性を安定的に維持することができ、高品位な画像を得ることができる液体吐出ヘッドの製造が可能となる。さらにまた、ダミー樹脂層を形成する必要がないので、このような液体吐出ヘッドを経済的に製造することができる。
【発明を実施するための最良の形態】
【００３１】
以下、図面を参照して、本発明の実施形態について説明する。
本発明の方法によって製造される液体吐出ヘッドは、下記の実施形態では、インクジェットプリンタ用のインクジェットヘッド１０に相当する。そして、液体としてインクを使用し、インクを収容する液室がインク液室１２である。また、下記実施形態では、エネルギー発生素子として発熱抵抗体１３を使用しており、この発熱抵抗体１３は、基板１４上に配列される。なお、液体吐出ヘッドが下記の実施形態に限定されるものでないことは、言うまでもない。
【００３２】
図１は、本発明の方法によって製造されたインクジェットヘッドを示す部分斜視図である。
図１に示すインクジェットヘッド１０において、基板１４は、ガラス、セラミックス、プラスチック、金属、シリコン材料等からなるものであり、基板１４上には、複数の発熱抵抗体１３が配列されている。そして、各発熱抵抗体１３には、制御信号の入力用電極（図示せず）が配線１５を介して接続されている。
【００３３】
また、基板１４は、インクの流路を構成する部材の１つとなっている。すなわち、基板１４には、インクカートリッジ（図示せず）から供給されるインクの流路として、開口部１６が形成されている。この開口部１６は、基板１４を穴開けして形成したものであり、例えば、ドリル等の機械的手段、レーザ等の光エネルギーを使用した手段、基板１４にレジストパターン等を形成して化学的にエッチングする手段等、基板１４に穴を開けることができる各種の手段によって形成される。
【００３４】
さらに、基板１４は、インク吐出部材１７（本発明における液体吐出部材に相当するもの）の支持体となっている。すなわち、基板１４上には、各発熱抵抗体１３を取り囲むインク液室１２を形成するとともに、インクが開口部１６を通って各インク液室１２に供給されるように、インク吐出部材１７が積層されている。そして、このインク吐出部材１７には、各発熱抵抗体１３と対向するように、複数のノズル１８が形成されている。
【００３５】
なお、基板１４には、発熱抵抗体１３の耐用性の向上等を目的として、保護層等の各種の機能層を設けることができる。また、基板１４は、インクの流路を構成する部材の１つとなり、インク吐出部材１７の支持体となり得るものであれば、その形状、材質等は、特に限定されない。さらに、インクの流路となる開口部１６は、基板１４に形成するのではなく、インク吐出部材１７に形成することもできる。
【００３６】
図１に示す上記の構成のインクジェットヘッド１０において、インクカートリッジ（図示せず）から供給されるインクは、開口部１６を通って各インク液室１２に供給される。そして、配線１５を通して発熱抵抗体１３に短時間（例えば、１〜３μｓｅｃ）の間パルス電流を流すと、その発熱抵抗体１３が急速に加熱され、発熱抵抗体１３と接する部分のインクに気泡が発生し、その気泡の膨張によってある体積のインクが押しのけられるようになる。すると、押しのけられたインクと同等の体積のインクがノズル１８からインク液滴として吐出され、印画紙上に着弾して画像を形成する。なお、エネルギー発生素子がピエゾ素子である場合には、ピエゾ素子の機械的振動によってインクを吐出する。
【００３７】
次に、このようなインクジェットヘッド１０を製造する方法の一実施形態について説明する。
図２は、本実施形態のインクジェットヘッドの製造方法における第１工程を示す図である。
【００３８】
図２に示すように、第１工程では、最初の工程１−１として、発熱抵抗体１３が作り込まれた基板１４を準備する。この発熱抵抗体１３は、先にも説明した通り、エネルギー発生素子であってインクに気泡を生じさせるものである。なお、発熱抵抗体１３は、シリコン・ウエハーの基板１４の上に、発熱抵抗体１３の駆動用のトランジスタ及びトランジスタの駆動用のロジック回路とともに、半導体や電子デバイス製造技術用の微細加工技術を使用して作り込まれている。
【００３９】
次に、工程１−２では、基板１４上に、後工程で溶解可能な感光性樹脂を塗布することにより、溶解樹脂層２１を形成する。ここで使用する感光性樹脂としては、半導体・ディスプレイ製造用に多種上市されているフォトレジストや、感光性層間絶縁材料、メッキ用マスクとして上市されているドライフィルムレジスト、プリント基板用途等に上市されている各種の感光性材料、印刷用製版等に用いられる感光性材料等の様々な種類のものの中から、最適なものを選定することが可能である。なお、感光性樹脂は、本実施形態では、ポジ型レジストの感光性樹脂を使用している。
【００４０】
また、感光性樹脂の基板１４への塗布方法としては、使用する基板１４の形状によって様々な可能性が考えられるが、スピンコート、バーコート、カーテンコート、メニスカスコート、スプレイコート等の中から最適なものを選択すれば良い。なお、この場合、感光性樹脂を液体状態として供給する必要があることは言うまでもなく、感光性樹脂の塗布後に、しかるべき加熱（ベーキング）方式にて基板１４を加熱することにより、樹脂溶液中に含まれる溶媒を揮散させる工程を導入しても差し支えない。
【００４１】
ただし、図１に示すインクジェットヘッド１０のように、基板１４に開口部１６が形成されている場合には、適当な溶媒に溶解した感光性樹脂をＰＥＴ（ポリエステル）等のフィルム上に塗布した後に乾燥させてドライフィルムを作製し、このドライフィルムをラミネートすることによって溶解樹脂層２１を形成することが好ましい。なお、他の方法として、開口部１６に後工程で除去可能な充填物を充填した後で、上記したスピンコート等によって溶解樹脂層２１を形成することもできる。また、スクリーン印刷等の手段によっても形成可能である。
【００４２】
図３は、本実施形態のインクジェットヘッドの製造方法における第２工程を示す図である。
第２工程は、溶解樹脂層２１をインク液室１２（図１参照）の形状パターンに形成する工程である。そして、最初の工程２−１では、しかるべき形状のパターンを描いたマスク３１を介して、露光機（図示せず）により、ポジ型レジストの感光性樹脂を感光するために最適な波長帯のＵＶ光（紫外線）等の活性エネルギー線３２を溶解樹脂層２１に照射する。
【００４３】
この露光機には、マスク３１と形成されるパターンとが１：１になるコンタクトアライナーや、ミラープロジェクションアライナー等を用いても良いし、マスク３１が実際に形成されるパターンよりも大きく、同じパターンを溶解樹脂層２１に複数回繰り返して露光（ステップ＆リピート露光）するステッパー等を用いても良い。なお、露光後に露光された部分のパターニング特性を向上させる場合や、感光性樹脂が酸発生剤を利用してパターニングしたりするものである場合には、露光後にベークする工程を追加しても差し支えない。
【００４４】
このように、マスク３１を介した活性エネルギー線３２の照射によって溶解樹脂層２１が部分的に露光され、露光部である溶解樹脂層２１’が形成される。一方、露光されていない溶解樹脂層２１は、マスク３１のパターンに対応することとなる。そして、その結果として、溶解樹脂層２１がインク液室１２（図１参照）の形状パターンに形成されることとなる。
【００４５】
次に、工程２−２では、溶解樹脂層２１を所定の現像液３３によって現像する。すなわち、基板１４を基板ホルダー３４にセットし、パドル現像、ディップ現像、スプレイ現像等の中から溶解樹脂層２１の樹脂材料に合った方法で現像することにより、露光部である溶解樹脂層２１’を除去し、露光されていない溶解樹脂層２１のみが残るようにする。なお、現像液３３も、溶解樹脂層２１の樹脂材料に合せて選択する。
【００４６】
また、現像後には、必要に応じ、残留現像液の置換や表面洗浄を目的として、所定のリンス液や水（純水やイオン交換水）でリンスすることも可能である。さらにその後、基板１４の表面に残った水分や溶媒を揮散させるための加熱や、スピンナーを使用した振り切り乾燥、真空チャンバーによる真空乾燥、大気中や窒素雰囲気中での自然放置を行っても良い。
【００４７】
図４は、本実施形態のインクジェットヘッドの製造方法における第３工程中の工程３−１を示す図である。
第３工程は、インク液室１２（図１参照）の形状パターンに形成された溶解樹脂層２１上に、ドライフィルム化した樹脂を積層して、被覆樹脂層２２とする工程であり、その最初の工程が工程３−１である。
【００４８】
ここで、被覆樹脂層２２は、あらかじめ所望の感光性樹脂（溶媒可溶型の常温で固体状の樹脂）を適当な溶媒に溶解し、ＰＥＴ（ポリエステル）等のフィルムからなる剥離シート２３上に塗布して乾燥させてドライフィルム化したものである。なお、ドライフィルム化した際に残留溶媒が多いと、下地となる溶解樹脂層２１のパターンを変形させてしまう場合がある。特に、ドライフィルム化する際に極性の強い溶媒を使用し、本実施形態のように、ポジ型レジストの感光性樹脂によって溶解樹脂層２１を形成した場合等は、溶解樹脂層２１が容易に溶解し、変形してしまう。そのため、残留溶媒は、できるだけ少ない方が好ましい。
【００４９】
一方、被覆樹脂層２２の樹脂材料によっては、残留溶媒が極端に少なくなると材料の硬化が促進され、この後の工程である被覆樹脂層２２のラミネート時に、被覆樹脂層２２にクラックが発生したり、剥離シート２３をきれいに剥離させることができなかったりする場合がある。そのため、残留溶媒の管理は、使用する樹脂材料の種類、溶解樹脂層２１に対する溶解性の程度等を十分に見極めた上で決定する必要がある。
【００５０】
具体的には、ドライフィルム化した樹脂中の残留溶媒は、０〜１０ｗｔ％とすることが好ましく、特に、０〜５ｗｔ％とすることが好ましい。すなわち、残留溶媒をこの範囲内とすることにより、溶解樹脂層２１に対する影響を排除しつつ、クラックの発生等がない被覆樹脂層２２を形成することができるようになる。
【００５１】
図４に示す第３工程の最初の工程３−１は、溶解樹脂層２１上に、ドライフィルム化した樹脂（被覆樹脂層２２）を積層して、真空ラミネートする工程の準備段階である。すなわち、図４に示すように、工程３−１では、真空チャンバー３５の内部に基板１４をセットするとともに、チャンバー蓋３６の下面に被覆樹脂層２２をセットする。なお、被覆樹脂層２２のセットに際しては、剥離シート２３を上側にしておく。
【００５２】
ここで、真空チャンバー３５及びチャンバー蓋３６は、被覆樹脂層２２のラミネート時に、基板１４及び溶解樹脂層２１と被覆樹脂層２２との間に、エアーが入り込まないように、全体を真空に引いた上でラミネートする装置である。そのため、真空ポンプ３７及びバルブ３８を備えている。なお、真空チャンバー３５の底部にはヒーター３５ａが設置され、チャンバー蓋３６の内部にもヒーター３６ａが設置されている。
【００５３】
図５は、本実施形態のインクジェットヘッドの製造方法における第３工程中の工程３−２を示す図である。
図５に示す工程３−２は、被覆樹脂層２２を実際に真空ラミネートする工程であり、図５は、真空ラミネートしている状態を示している。
【００５４】
図５に示すように、真空ポンプ３７によって真空チャンバー３５の内部を減圧すると、可撓性の材料からなるチャンバー蓋３６が大気圧によって内側に撓む。そして、真空チャンバー３５の内部が真空に近くなる（真空度１．３３〜１３３０Ｐａとする）と、被覆樹脂層２２が基板１４及び溶解樹脂層２１に密着し、溶解樹脂層２１の段差を埋め込むべくラミネートされる。なお、この際、ヒーター３５ａ及びヒーター３６ａにより、加熱しながらラミネートすることも有効である。
【００５５】
ところで、工程３−２によってラミネートされた被覆樹脂層２２は、基板１４及び溶解樹脂層２１に密着するが、被覆樹脂層２２の表面は、比較的凹凸ができやすい。これは、下地である溶解樹脂層２１の凸形状が被覆樹脂層２２の表面に反映されて出てしまうからである。そして、このような表面の凹凸が最終的に残った場合には、インク吐出部材１７（図１参照）の表面の平坦性が確保されないこととなる。
【００５６】
また、溶解樹脂層２１によって被覆樹脂層２２の流動性が阻害されるので、複数の溶解樹脂層２１が密集している部分や、溶解樹脂層２１の付け根の部分では、被覆樹脂層２２の埋め込み不良が発生し、それがボイドとなってしまう。すると、インクジェットヘッド１０（図１参照）において、ボイドとなっていた部分からインク漏れが発生したり、その部分に気泡がたまったりして、ノズル１８（図１参照）からの正常なインク液滴の吐出ができなくなることがある。
【００５７】
そこで、次の工程において、被覆樹脂層２２を機械的に加圧することにより、被覆樹脂層２２の表面の凹凸を解消するとともに、被覆樹脂層２２の埋め込み不良であるボイドの発生を防止している。
【００５８】
図６は、本実施形態のインクジェットヘッドの製造方法における第３工程中の工程３−３を示す図である。
図６に示す工程３−３は、真空ラミネートした樹脂（被覆樹脂層２２）を加圧する工程の準備段階である。すなわち、図６に示すように、工程３−３では、基板１４を台座３９の上にセットし、プレス板４０の下側に位置させる。
【００５９】
ここで、プレス板４０は、外部のシリンダー（図示せず）に接続されている。そして、プレス板４０を下降させることにより、台座３９との間に被覆樹脂層２２等を挟んで加圧するものである。そのため、台座３９とプレス板４０との面間平行度、台座３９及びプレス板４０の各表面の平坦度等は、十分配慮されたものとなっている。なお、台座３９の内部にはヒーター３９ａが設置され、プレス板４０の内部にもヒーター４０ａが設置されている。
【００６０】
図７は、本実施形態のインクジェットヘッドの製造方法における第３工程中の工程３−４を示す図である。
図７に示す工程３−４は、真空ラミネートした樹脂（被覆樹脂層２２）を実際に加圧する工程であり、図７は、プレス板４０によって加圧している状態を示している。
【００６１】
図７に示すように、外部のシリンダー（図示せず）によってプレス板４０を下降させると、台座３９とプレス板４０との間に基板１４、溶解樹脂層２１、被覆樹脂層２２及び剥離シート２３が挟まれ、これらが強制的にプレスされる。すると、被覆樹脂層２２の表面がプレス板４０の加圧力（圧力０．１〜５ＭＰａ）によって平坦になるとともに、被覆樹脂層２２が溶解樹脂層２１の付け根の部分にまで流動して隙間なく埋め込まれる。なお、この際、ヒーター３９ａ及びヒーター４０ａにより、例えば、温度３５〜１５０℃で加熱しながら加圧することによって被覆樹脂層２２の表面の平坦性等を一層改善することができる。なお、上記した本実施形態では、被覆樹脂層２２を真空ラミネートする工程と、真空ラミネートした樹脂（被覆樹脂層２２）を加圧する工程とを順次行っているが、無論、これらを同時に行うことも可能である。
【００６２】
図８は、本実施形態のインクジェットヘッドの製造方法における第３工程中の工程３−５を示す図である。
図８に示す工程３−５は、剥離シート２３を剥離させ、被覆樹脂層２２とする工程であり、図８は、剥離シート２３の剥離中の状態を示している。
【００６３】
図８に示すように、被覆樹脂層２２の表面は平坦であり、しかも、溶解樹脂層２１は変形していない。そのため、発熱抵抗体１３と被覆樹脂層２２の表面との距離や、溶解樹脂層２１の位置精度が厳密に制御されることとなり、インクジェットヘッド１０（図１参照）において、インクの吐出特性が安定的に維持される。
【００６４】
図９は、本実施形態のインクジェットヘッドの製造方法における第４工程を示す図である。
第４工程は、被覆樹脂層２２にフォトリソグラフィーを用いてノズル１８を形成して、液体吐出部材１７とするとともに、溶解樹脂層２１を溶出して、インク液室１２を形成する工程であり、工程４−１でノズル１８等のパターニングを行う。
【００６５】
すなわち、第４工程の最初の工程４−１では、露光機（図示せず）に基板１４をセットし、マスク４１を介して、ＵＶ光（紫外線）等の活性エネルギー線３２を照射し、被覆樹脂層２２に、ノズル１８やその他必要に応じたパターニングを行う。なお、本実施形態では、被覆樹脂層２２がネガ型レジストの感光性樹脂（活性エネルギー線３２が放射された部分が硬化するタイプ）であるが、ポジ型レジストの感光性樹脂の場合には、明暗逆のパターンが形成されたマスクを使用する。
【００６６】
次に、最後の工程４−２では、有機溶剤やアルカリ現像液等の必要に応じた薬液を使用することにより、露光されていない被覆樹脂層２２及び溶解樹脂層２１の溶出・除去を行い、露光部である被覆樹脂層２２’をノズル１８が形成された液体吐出部材１７とするとともに、インク液室１２を形成する。
【００６７】
なお、このようにして基板１４上に液体吐出部材１７を形成した後は、基板１４をダイサー（図示せず）のステージ上にセットし、切削水を適宜流しながらダイシングブレードを高速で回転させ、カットラインに沿って基板１４を切断することにより、インクジェットヘッド１０（図１参照）を製造する。
【００６８】
以上、インクジェットヘッドの製造方法における実施形態について説明したが、本実施形態のインクジェットヘッドの製造方法によれば、ドライフィルム化した感光性樹脂を用いることにより、被覆樹脂層２２の溶媒が下地である溶解樹脂層２１を変形等させることがなくなる。そのため、高精度なインク液室を形成することができるようになるだけでなく、被覆樹脂層２２の樹脂材料の選択幅が広がり、経済的なインクジェットヘッド１０を提供することができるようになる。
【００６９】
また、ドライフィルム化した感光性樹脂を用い、これを真空ラミネートした後に、若しくは同時に加熱しながら加圧することにより、液体吐出部材１７の表面の平坦性が確保でき、しかも、発熱抵抗体１３とノズル１８との距離や位置精度を厳密に制御することができるようになる。そのため、インク液滴の吐出特性が安定的に維持され、美麗な印字・印画能力が継続的に発揮されることとなる。
【００７０】
なお、本発明は、上記の実施形態に限定されることなく、以下のような種々の変形等が可能である。すなわち、
（１）上記の実施形態では、インクジェットヘッドを例示しているが、これに限られるものではない。例えば、吐出する液体はインクに限らず、各種の液体を吐出する液体吐出ヘッドに適用することができる。
【００７１】
（２）上記の実施形態では、エネルギー発生素子として発熱抵抗体を用いたサーマル方式のインクジェットヘッドを例示しているが、これに限られるものではない。すなわち、エネルギー発生素子は発熱抵抗体に限らず、他の発熱素子（抵抗以外のもの）であっても良く、さらに、エネルギー発生素子としてピエゾ素子を用いたピエゾ方式等のインクジェットヘッドについても適用可能である。
【００７２】
（３）上記の実施形態では、フォトリソグラフィーを用いてノズルを形成しているが、これに限られるものではない。例えば、硬化させた被覆樹脂層に対し、エキシマレーザー等によってノズルを加工しても良い。
【産業上の利用可能性】
【００７３】
本発明の液体吐出ヘッドの製造方法は、インクジェットヘッドに適用して特に好適なものであるが、染め物に対して染料を吐出する液体吐出ヘッド等に適用することもできる。また、生体試料を検出するためのＤＮＡ含有溶液を吐出するための液体吐出ヘッド等に適用することも可能である。
【図面の簡単な説明】
【００７４】
【図１】本発明の方法によって製造されたインクジェットヘッドを示す部分斜視図である。
【図２】本実施形態のインクジェットヘッドの製造方法における第１工程を示す図である。
【図３】本実施形態のインクジェットヘッドの製造方法における第２工程を示す図である。
【図４】本実施形態のインクジェットヘッドの製造方法における第３工程中の工程３−１を示す図である。
【図５】本実施形態のインクジェットヘッドの製造方法における第３工程中の工程３−２を示す図である。
【図６】本実施形態のインクジェットヘッドの製造方法における第３工程中の工程３−３を示す図である。
【図７】本実施形態のインクジェットヘッドの製造方法における第３工程中の工程３−４を示す図である。
【図８】本実施形態のインクジェットヘッドの製造方法における第３工程中の工程３−５を示す図である。
【図９】本実施形態のインクジェットヘッドの製造方法における第４工程を示す図である。
【図１０】従来のインクジェットヘッドの製造方法における１つの工程を示す図である。
【図１１】従来の方法によって製造されたインクジェットヘッドの一部を拡大して示す断面図である。
【符号の説明】
【００７５】
１０  インクジェットヘッド（液体吐出ヘッド）
１２  インク液室（液室）
１３  発熱抵抗体（エネルギー発生素子）
１４  基板
１７  インク吐出部材（液体吐出部材）
１８  ノズル
２１  溶解樹脂層
２２  被覆樹脂層
【図１】
2006137065.tif 000003
【図２】
2006137065.tif 000004
【図３】
2006137065.tif 000005
【図４】
2006137065.tif 000006
【図５】
2006137065.tif 000007
【図６】
2006137065.tif 000008
【図７】
2006137065.tif 000009
【図８】
2006137065.tif 000010
【図９】
2006137065.tif 000011
【図１０】
2006137065.tif 000012
【図１１】
2006137065.tif 000013